セラミックス製の発光管を備え、色温度が3800~4500Kのメタルハライドランプであって、前記発光管における壁面負荷が20~30W/cm2であり、前記発光管に発光物質としてハロゲン添加物のヨウ化物が封入され、前記ハロゲン添加物のヨウ化物が、1ヨウ化ディスプロシウムDyI3、2ヨウ化ツリウムTmI3、3ヨウ化セリウムCeI3、4ヨウ化ナトリウムNaI、5ヨウ化カルシウムCaI2、及び6ヨウ化タリウムTlIからなり、前記1~6の総量に対して前記1ヨウ化ディスプロシウムDyI3が7mol以上12mol以下であり、前記1ヨウ化ディスプロシウムDyI3に対する前記3ヨウ化セリウムCeI3の封入mol比CeI3/DyI3が0.2以上0.6以下であるメタルハライドランプ。請求項1に記載のメタルハライドランプであって、さらに、前記1~6の総量に対して前記1ヨウ化ディスプロシウムDyI3が7mol以上11mol以下であるメタルハライドランプ。請求項1に記載のメタルハライドランプであって、定格ランプ電力が100W±10であるメタルハライドランプ。請求項1から3いずれか一項に記載のメタルハライドランプ、及び該メタルハライドランプが取り付けられたリフレクタを備えた照明器具。しかし、上記のいずれの特許文献によっても、色温度4200K前後のランプにおいて、Ra95以上の高演色でかつ発光効率120lm/Wの高効率なランプは達成されていない。ここで、各特許文献が開示しているハロゲン添加物のうち希土類系ハロゲン化物に着目すると、いずれも、ヨウ化ツリウム、ヨウ化ホルミウム又はヨウ化ディスプロシウムが用いられている。一般的に、効率向上のためには、短波長側に発光スペクトルを持つヨウ化ホルミウムやヨウ化ディスプロシウムを用いずにヨウ化ツリウムのみを用いるさらにヨウ化セリウムを用いるのが好適であるとされている。一方、高色温度を4200K前後にするためには、ヨウ化ホルミウム及びヨウ化ディスプロシウムを使用することが一般的であった。そこで、本発明では、ヨウ化ホルミウムよりも発光スペクトルのピークが長波長側にあり主な発光波長はHoが410nm、416nm、Dyが419nm、421nmである、かつ長波長側にブロード発光があるヨウ化ディスプロシウムの封入量に着目した。これは、ヨウ化ディスプロシウムを用いた方が、比視感度曲線が555nmに向かって大きくなる特性を持っているため光束発光効率の確保に有利であり、また、長波長側のブロード発光がRa向上にも有利であると考えられるからである。即ち、本発明は、高色温度3800~4500Kのセラミックメタルハライドランプにおいて、ヨウ化ディスプロシウムを主な希土類系ハロゲン添加物として使用して発光効率を向上させ、高演色Ra95以上かつ高効率発光効率120lm/W以上のランプを提供することを課題とする。本発明の第1の側面は、セラミックス製の発光管を備え、色温度が3800~4500Kのメタルハライドランプである。このメタルハライドランプにおいて、発光管における壁面負荷は20~30W/cm2であり、発光管に発光物質としてハロゲン添加物のヨウ化物が封入される。ハロゲン添加物のヨウ化物は1ヨウ化ディスプロシウムDyI3、2ヨウ化ツリウムTmI3、3ヨウ化セリウムCeI3、4ヨウ化ナトリウムNaI、5ヨウ化カルシウムCaI2、及び6ヨウ化タリウムTlIからなり、上記1~6の総量に対して1ヨウ化ディスプロシウムDyI3を7mol以上12mol以下とし、かつ、1ヨウ化ディスプロシウムDyI3に対する3ヨウ化セリウムCeI3の封入mol比CeI3/DyI3を0.2以上0.6以下とした。さらに、上記1~6の総量に対して1ヨウ化ディスプロシウムDyI3を7mol以上11mol以下とすることが好ましい。また、定格ランプ電力は100W±10である。本発明の第2の側面は、上記第1の側面のメタルハライドランプ、及びそのメタルハライドランプが取り付けられるリフレクタを備えた照明器具である。図1に本発明のセラミックメタルハライドランプ以下、ランプというの一例を示す。ランプ1は発光管10アルミナパイプを備え、発光管10は本管部と本管部を挟む細管部で一体形成される。本管部と細管部が連続形成されることによって両者の境界部分で肉厚の不連続が生じない構成となっている。本管部内に一対の電極不図示が対向配置され、それらの電極が細管部内の導電体を介して導体棒11a及び11bに接続される。導体棒11a及び11bはステム12に接続されるとともに内管13に包含され、内管13は外管14に包含される。内管13及び外管14はステム12に固定され、ステム12にはシェル部15が設けられている。なお、図示しないが、導体棒11a及び11bの一方がシェル部15の先端に、他方がシェル部15の側部に電気的に接続される。図2に本発明のランプの他の例を示す。ランプ2は発光管20アルミナパイプを備え、発光管20は発光管10と同様に本管部と本管部を挟む細管部で一体形成される。発光管20は導体棒21a及び21bを介して口金22に接続されるとともに内管23に包含され、内管23は外管24に包含される。内管23及び外管24は口金22に固定され、口金22にはシェル部25が設けられている。そして、導体棒21a及び21bの一方が口金22の先端に、他方が側部のシェル部25に電気的に接続される。発光管10及び20の本管部内部には発光物質及びアルゴンガスが封入される。発光物質は水銀及びハロゲン添加物からなり、ハロゲン添加物は1ヨウ化ディスプロシウムDyI3、2ヨウ化ツリウムTmI3、3ヨウ化セリウムCeI3、4ヨウ化ナトリウムNaI、5ヨウ化カルシウムCaI2、及び6ヨウ化タリウムTlIからなる。本発明は上記のうち特に、ヨウ化ディスプロシウムDyI3及びヨウ化セリウムCeI3の封入量組成比率を最適化するものである。各成分の封入量を変化させて発光特性への影響を知るための実験を行った。発光管の定格電力は100W±10であり、発光管における壁面負荷は20~30W/cm2であり、発光管内容積は0.674ccである。なお、壁面負荷とは、ランプ電力Wを本管部の全内面積cm2で除した値である。単位容積あたりの添加物量は3.4mg/ccであり、水銀封入量は10mgである。なお、ヨウ化ディスプロシウムDyI3の量は以下に示す条件A~Eについて検討した。以下、各ハロゲン添加物の量は、ハロゲン添加物1~6の総量に対する該当ハロゲン添加物のmolで表すものとする。ヨウ化ディスプロシウムDyI3の封入量はRaに影響を与え、特に、可視域全域で発光がみられるのでRaの向上に寄与する。図3はヨウ化ディスプロシウムDyI3の量に対するRaのグラフである。プロットされているヨウ化ディスプロシウムDyI3の量は、3.9molA、7.4molC、及び12.7molEである。図中の曲線はプロット点の近似曲線である。近似曲線より、Raを95以上とするためにはヨウ化ディスプロシウムDyI3を約7mol以上13mol以下とする必要がある。図4にヨウ化ディスプロシウムDyI3の量に対する発光効率のグラフを示す。プロットされているヨウ化ディスプロシウム量は、3.9molA、7.4molC、11.1molD、及び12.7molEである。図中の曲線はプロット点の近似曲線である。近似曲線より、発光効率を120lm/W以上とするためにはヨウ化ディスプロシウムDyI3を約6mol以上12molとする必要がある。次に、ヨウ化ディスプロシウム量に対するヨウ化セリウム量のmol比CeI3/DyI3を決定する。ここで、ヨウ化セリウム量に対して発光効率は単調増加するが、ヨウ化セリウム量を増加させ過ぎると、ヨウ化ディスプロシウム分子の発光が阻害され、所望のRaを得ることができなくなってしまう。また、ヨウ化セリウム量の増加により発光効率を上昇させるためには発光管内の温度を比較的高温に保持する必要があるため、壁面負荷が高くなり例えば、30W/cm2以上にランプ寿命が短くなってしまうという問題がある。そこで、ヨウ化ディスプロシウム量に対するヨウ化セリウム量の封入比率を適切に設定する必要がある。図5にヨウ化ディスプロシウム量対ヨウ化セリウム量のmol比CeI3/DyI3に対する発光効率を示す。プロットしたmol比は0.74A、0.60B、0.35C、0.22D、及び0.17Eである。図中の曲線はプロット点の近似曲線である。近似曲線より、発光効率を120lm/W以上とするためには上記mol比を約0.2以上0.6以下とする必要がある。以上より、ヨウ化ディスプロシウムDyI3及びヨウ化セリウムCeI3の封入量組成比率について、ヨウ化ディスプロシウムDyI3を7mol以上12mol以下とし、ヨウ化ディスプロシウムDyI3とヨウ化セリウムCeI3の封入mol比CeI3/DyI3を0.2以上0.6以下とすることが決定された。これにより、高色温度3800~4500Kのランプにおいて、高演色性Ra95以上と高効率120lm/W以上を同時に達成することができる。なお、色温度3800~4500Kの100Wクラスのランプにおいては、他のハロゲン添加物の量について、発光効率と色温度に関係するヨウ化ツリウムTmI3を15~20mol程度、発光効率と緑系の光色Duvに関係するヨウ化セリウムCeI3を2~3mol程度、色温度に関係するヨウ化ナトリウムNaIを40~50mol程度、発光効率と赤色の特性R9に関係するヨウ化カルシウムCaI2を15~20mol程度、緑系の光色Duvに関係するヨウ化タリウムは過剰に封入するとピンク系の光色が失われるため6~9mol程度とすればよいことが分かっている。また、図6にヨウ化ディスプロシウムDyI3の量に対する色味Duvを示す。プロットされているヨウ化ディスプロシウム量は、3.9molA、7.4molC、11.1molD、及び12.7molEである。図中の曲線はプロット点の近似曲線である。Duvは0±3とするのが一般的であるが、商業施設向けでは、マイナス側、即ち、-3~0が好まれる。近似曲線より、Duvを-3以上0以下とするためにはヨウ化ディスプロシウムDyI3を4mol以上11mol以下とすればよい。従って、Ra及び発光効率に関する組成比率において、ヨウ化ディスプロシウムDyI3をさらに7mol以上11mol以下とすることがより好ましい。表2に、上記に従って実施例1~3のランプ100Wタイプを作製した。以下に各実施例のハロゲン添加物の組成比率等を示す。なお、実施例1では、ハロゲン添加物の絶対量は、ヨウ化ディスプロシウムDyI30.3mg、ヨウ化ツリウムTmI30.8mg、ヨウ化セリウムCeI30.1mg、ヨウ化ナトリウムNaI0.5mg、ヨウ化カルシウムCaI20.4mg、ヨウ化タリウムTlI0.2mgである。また、水銀封入量を10mg、アルゴンガスを20kPa150Torr封入し、壁面負荷を25W/cm2とした。表3に各実施例の特性を示す。以下に示す各測定値は点灯開始後100時間経過時の値である。表3に示すように、各実施例において、高色温度3800~4500Kで高演色性Ra95以上と高効率120lm/W以上を同時に達成することができた。また、Duvについても商業施設用に好適であるとされる-3~0を達成することができた。なお、本発明では、希土類系ハロゲン添加物としてヨウ化ホルミウムHoI3を含まない。これはヨウ化ホルミウムを封入すると発光効率が低下してしまうためである。なお、ランプ電力100Wに合わせた壁面負荷において、ランプ電力を90~110Wまで変化させたところ、ランプ電力100Wの測定値に対してRaが約±2ランプ電力に対して単調増加、発光効率が約-1ランプ電力100W時が最も高い、Duvが約±13ランプ電力に対して単調減少変化することが確認された。これは、定格100Wランプ用に壁面負荷を設定した状態でランプ電力を90~110Wとしても所望の特性を得られることを意味するとともに、定格90W又は110Wランプ用に壁面負荷を合わせて封入物の総量を決定すれば、所望の特性にさらに近い定格100Wランプとほぼ同等の特性が得られることを意味している。即ち、本発明は定格ランプ電力が少なくとも100W±10程度のランプに適用可能である。図7に上記のランプ1又は2を用いた照明器具30の図を示す。照明器具30はランプ1又は2、及びそれが取り付けられるリフレクタ31を備え、配線32a及び32bを介して高圧放電ランプ点灯装置33に接続される。なお、点灯装置33は照明器具30と一体化されていてもよいし、個別のものとしてもよい。また、図は実施例を模擬的に図示したものであり、寸法、配置などは図面通りではない。上記より、高色温度3800~4500Kで高演色Ra95以上かつ高効率120lm/W以上のランプを具備した照明器具が構成され、商業施設用等における照明に適した照明器具を提供できる。